(57)【特許請求の範囲】
【請求項１】
基板上に磁気記録層を形成する工程と、
前記磁気記録層上に、ホウ素化合物を含むアルミニウム化合物からなる金属剥離層を形成する工程と、
前記金属剥離層上にアルミニウム、チタン、クロム、ニッケル、銅、ゲルマニウム、モリブデン、タンタル、及びタングステンからなる群から選択される少なくとも1種の金属からなる金属マスク層を形成する工程と、
前記金属マスク層に凹凸パターンを設ける工程と、
前記凹凸パターンを金属剥離層に転写する工程と、
前記凹凸パターンを磁気記録層に転写する工程と、
アルカリ溶液を用いて前記金属剥離層を除去する工程とを具備することを特徴とする磁気記録媒体の製造方法。
【請求項２】
前記アルミニウム化合物を溶解するアルカリ溶液の濃度は０．０５以上０．１重量％未満であることを特徴とする請求項１に記載の磁気記録媒体の製造方法。
【請求項３】
前記アルミニウム化合物は、窒素、珪素、及び炭素からなる群から選択される少なくとも一種の元素を含有するホウ素化合物を含み、かつ前記金属剥離層の平均表面ラフネスは０．３８ｎｍ以下であることを特徴とする請求項１に記載の磁気記録媒体の製造方法。
【請求項４】
前記アルミニウム化合物は、窒素およびホウ素を含むことを特徴とする請求項１に記載の磁気記録媒体の製造方法。
【請求項５】
前記アルミニウム化合物は、炭素およびホウ素を含むことを特徴とする請求項１に記載の磁気記録媒体の製造方法。
【請求項６】
前記アルミニウム化合物は、窒化ホウ素を原子量組成１０％含むことを特徴とする請求項４に記載の磁気記録媒体の製造方法。
【請求項７】
前記アルミニウム化合物は、四ホウ化炭素を原子量組成１０％含むことを特徴とする請求項１に記載の磁気記録媒体の製造方法。
【請求項８】
前記マスク層は、第１の層及び該第１の層とは異なる材料からなる第２の層を含む多層体で構成されることを特徴とする請求項１に記載の磁気記録媒体の製造方法。
【請求項９】
前記磁気記録層と金属剥離層との間に中間マスク層を形成する工程と、
前記凹凸パターンを金属剥離層に転写する工程と前記凹凸パターンを磁気記録層に転写する工程の間に、前記凹凸パターンを前記中間マスク層に転写する工程と、
前記金属剥離層を除去する工程の後、エッチングにより前記中間マスク層を除去する工程とをさらに具備することを特徴とする請求項１に記載の磁気記録媒体の製造方法。
【請求項１０】
前記アルカリ溶液は有機アルカリであることを特徴とする請求項１に記載の磁気記録媒体の製造方法。
【請求項１１】
前記アルカリ溶液は無機アルカリであることを特徴とする請求項１に記載の磁気記録媒体の製造方法。
【発明の詳細な説明】
【技術分野】
【０００１】
本発明の実施形態は、磁気記録媒体の製造方法に関する。
【背景技術】
【０００２】
近年、情報通信機器で扱われる情報量は増加の一途を辿っており、大容量記録装置の実現が渇望されている。ＨＤＤ（ハードディスクドライブ）では高記録密度化を実現するため、垂直磁気記録を中心として種々の技術開発が進められている。さらに、記録密度の向上と熱ゆらぎ耐性を両立できる媒体として、記録パターンを面内で独立させたディスクリートトラック媒体やビットパターンド媒体が提案されており、その製造技術の開発が必須となっている。
【０００３】
ビットパターンド媒体のように、１ビットの情報を１セルで記録するためには各セル同士が磁気的に分離されていれば良く、微細加工技術を基に磁性ドット部と非磁性ドット部を面内で形成する例が多い。
【０００４】
具体的には、半導体製造技術を適用して基板上の磁気記録層を分離する。磁気記録層上部にパターニングマスクを成膜し、これに凹凸パターンを形成した後、磁気記録層へと転写することで、凹凸により記録パターンが独立した磁気記録媒体が得られる。
【０００５】
マスクパターンに凹凸を設けるためには、半導体製造における汎用のレジスト材料が用いられ、エネルギー線を照射することで凹凸部分を選択的に改質することでパターンを得る方法や、レジスト膜内に化学的性質の異なるパターンを配列させた自己組織化膜をパターニングする方法、あるいは凹凸型を物理的にインプリントしてパターニングする方法などが挙げられる。
【０００６】
他にも、マスクパターンに凹凸を設けた後、高エネルギーで照射されたイオンを磁気記録層へ注入し、パターンの磁性を選択的に失活させることで記録パターンが非記録領域を介して磁気的に分離された媒体を得る方法もある。
【０００７】
ここで、磁気記録媒体への書き込みあるいは読み出しを行うための磁気ヘッドを媒体上で走査させる場合、磁気記録層上のマスクパターンが残存していると凹凸差が大きくなり、ヘッドクラッシュが生じてしまう。また、磁気記録層−磁気ヘッド間の距離が大きいと磁気ヘッドが検出できる信号Ｓ／Ｎが小さくなる。そのため、磁気記録層をパターニングした後では磁気記録層上のマスクパターンを除去して凹凸差を低くしておく必要があり、実プロセスでは磁気記録層とマスク層の間に剥離層を設けるのが一般的である。
【０００８】
ビットパターンド媒体の剥離プロセスに関する例では、カーボン剥離層をドライエッチングで除去する方法が挙げられている。しかしながら、この場合はエッチングガスである酸素により磁気記録層が酸化してしまい、記録層の磁気特性を劣化してしまう問題がある。また、マスク層の凹凸パターン幅に対して同程度以上の巨大残渣がある場合、ドライエッチングを行う場合は残渣を除去することが困難であるためにこれが剥離不良箇所になり易く、媒体上に突起パターンとして残ってしまうといった問題がある。そのため、面内均一性を確保した媒体を得ることが難しい。
【０００９】
一方、ドライ剥離に対し、ウェット剥離の場合は剥離溶液が剥離層と接触した時点で剥離が等方的に進行するため、ドライ剥離で残存するような巨大残渣を剥離することが可能となる。そこで、剥離層としてシリコン含有ポリマーを用い、これを有機溶媒でウェット剥離する例が挙げられている。
【００１０】
しかしながら、シリコン含有ポリマーを剥離層として用いる場合、マスク層の成膜やエッチングなどにより剥離層に熱エネルギーが加わり、架橋反応が促進することで剥離層が著しく硬化する。そのため、溶液に対する溶解性が悪く剥離不良箇所が多くなってしまう他、剥離時間が長くなることでプロセスコストの増大につながる。
【先行技術文献】
【特許文献】
【００１１】
【特許文献１】特開２０１１−７６６７６号公報
【特許文献２】特開２００５−２９７７９号公報
【発明の概要】
【発明が解決しようとする課題】
【００１２】
実施形態によれば、マスクパターンの剥離性が良好で、磁気特性の劣化を抑制した磁気記録媒体の製造方法を提供することを目的とする。
【課題を解決するための手段】
【００１３】
実施形態によれば、  基板上に磁気記録層を形成する工程と、
前記磁気記録層上に、ホウ素化合物を含むアルミニウム化合物からなる金属剥離層を形成する工程と、
前記金属剥離層上にアルミニウム、チタン、クロム、ニッケル、銅、ゲルマニウム、モリブデン、タンタル、及びタングステンからなる群から選択される少なくとも1種の金属からなる金属マスク層を形成する工程と、
前記金属マスク層に凹凸パターンを設ける工程と、
前記凹凸パターンを金属剥離層に転写する工程と、
前記凹凸パターンを磁気記録層に転写する工程と、
アルカリ溶液を用いて前記金属剥離層を除去する工程とを具備することを特徴とする磁気記録媒体の製造方法が提供される。
【図面の簡単な説明】
【００１４】
【図１Ａ】第１の実施形態にかかる磁気記録媒体の製造方法の一例を表す図である。
【図１Ｂ】第１の実施形態にかかる磁気記録媒体の製造方法の一例を表す図である。
【図１Ｃ】第１の実施形態にかかる磁気記録媒体の製造方法の一例を表す図である。
【図１Ｄ】第１の実施形態にかかる磁気記録媒体の製造方法の一例を表す図である。
【図１Ｅ】第１の実施形態にかかる磁気記録媒体の製造方法の一例を表す図である。
【図１Ｆ】第１の実施形態にかかる磁気記録媒体の製造方法の一例を表す図である。
【図１Ｇ】第１の実施形態にかかる磁気記録媒体の製造方法の一例を表す図である。
【図２Ａ】第１の実施形態にかかる磁気記録媒体の製造方法の他の例を示す図である。
【図２Ｂ】第１の実施形態にかかる磁気記録媒体の製造方法の他の例を示す図である。
【図２Ｃ】第１の実施形態にかかる磁気記録媒体の製造方法の他の例を示す図である。
【図２Ｄ】第１の実施形態にかかる磁気記録媒体の製造方法の他の例を示す図である。
【図２Ｅ】第１の実施形態にかかる磁気記録媒体の製造方法の他の例を示す図である。
【図２Ｆ】第１の実施形態にかかる磁気記録媒体の製造方法の他の例を示す図である。
【図２Ｇ】第１の実施形態にかかる磁気記録媒体の製造方法の他の例を示す図である。
【図３Ａ】第２の実施形態にかかる磁気記録媒体の製造方法の一例を表す図である。
【図３Ｂ】第２の実施形態にかかる磁気記録媒体の製造方法の一例を表す図である。
【図３Ｃ】第２の実施形態にかかる磁気記録媒体の製造方法の一例を表す図である。
【図３Ｄ】第２の実施形態にかかる磁気記録媒体の製造方法の一例を表す図である。
【図３Ｅ】第２の実施形態にかかる磁気記録媒体の製造方法の一例を表す図である。
【図３Ｆ】第２の実施形態にかかる磁気記録媒体の製造方法の一例を表す図である。
【図３Ｇ】第２の実施形態にかかる磁気記録媒体の製造方法の一例を表す図である。
【図３Ｈ】第２の実施形態にかかる磁気記録媒体の製造方法の一例を表す図である。
【図３Ｉ】第２の実施形態にかかる磁気記録媒体の製造方法の一例を表す図である。
【図４】アルカリ溶液濃度と磁化との関係を表すグラフである。
【図５】アルカリ溶液濃度と保磁力との関係を表すグラフである。
【図６】水酸化ナトリウム溶液浸漬後におけるＣｏＰｔ連続膜の表面の状態を表すＳＥＭ画像写真である。
【図７】水酸化ナトリウム溶液浸漬後におけるＣｏＰｔ連続膜の表面の状態を表すＳＥＭ画像写真である。
【図８】磁気記録媒体の周方向に対する記録ビットパターンの一例を表す図である。
【発明を実施するための形態】
【００１５】
第１の実施形態にかかる磁気記録媒体の製造方法は、基板上に磁気記録層を形成する工程と、磁気記録層上に金属剥離層を形成する工程と、金属剥離層上にマスク層を形成する工程と、マスク層に対して凹凸パターンを設ける工程と、エッチングにより凹凸パターンを金属剥離層に転写する工程と、エッチングにより凹凸パターンを磁気記録層に転写する工程と、溶媒を用いて前記金属剥離層を溶解、除去する工程を含む。
【００１６】
金属剥離層は、アルミニウム、またはアルミニウム化合物のいずれかである。
【００１７】
溶媒としては、アルカリ溶液を用いる。
【００１８】
凹凸パターンが形成された磁気記録層上に保護層をさらに形成することができる。
【００１９】
また、第２の実施形態にかかる磁気記録媒体の製造方法は、基板上に磁気記録層を形成する工程と、磁気記録層上に中間マスク層を形成する工程と、中間マスク層上に金属剥離層を形成する工程と、金属剥離層上にマスク層を形成する工程と、マスク層に対して凹凸パターンを設ける工程と、エッチングにより凹凸パターンを金属剥離層に転写する工程と、エッチングにより凹凸パターンを中間マスク層に転写する工程と、エッチングにより凹凸パターンを磁気記録層に転写する工程と、アルカリ溶液を用いて前記金属剥離層を除去する工程と、エッチングにより前記第１のマスク層を除去する工程とを含む。
【００２０】
金属剥離層は、第１の実施形態と同様にアルミニウム、またはアルミニウム化合物のいずれかである。
【００２１】
金属剥離層の除去は、第１の実施形態と同様にアルカリ溶液を用いて行われる。
【００２２】
第１の実施形態と同様に凹凸パターンが形成された磁気記録層上に保護層をさらに形成することができる。
【００２３】
実施形態によれば、磁気記録層へのダメージを抑制し、かつアルカリ溶液で剥離可能なアルミニウムを剥離層として用いることで、剥離残渣が少なく、ＨＤＩ（Ｈｅａｄ  Ｄｉｓｋ  Ｉｎｔｅｒｆａｃｅ）特性の良好な磁気記録媒体が得られる。
【００２４】
アルミニウム化合物は、例えば窒素、ホウ素、珪素、及び炭素からなる群から選択され
る少なくとも一種の成分を含むことができる。
【００２５】
実施形態によれば、剥離層として使用されるアルミニウムへの上記成分の添加により、表面の平坦性が改善され、自己組織化膜のマクロな凹凸が小さくなるので、媒体の面内ムラが小さくなる。
【００２６】
また、加工後に大気曝露されるアルミニウム剥離層の側面は自然酸化することになるが、上記成分の添加により酸化の影響が軽微になるため、エッチングレートが下がらず剥離性を良くすることができる。
【００２７】
上記成分の添加によりアルミニウム剥離層の密度が小さくなるため、アルカリエッチングレートが速くなる。したがって、媒体の作製プロセス時間が短縮される。
【００２８】
以下、図面を参照して実施形態を詳細に説明する。
【００２９】
（第１の実施形態）
第１の実施形態に係る磁気記録媒体の製造方法では、磁気記録媒体上に、マスクパターン、剥離層、磁気記録層への凹凸を形成した後、剥離層を除去することで凹凸パターンを有する磁気記録媒体が得られる。
【００３０】
図１Ａないし図１Ｇに、第１の実施形態にかかる磁気記録媒体の製造方法の一例を表す図を示す。
【００３１】
また、図２Ａないし図２Ｇに、第１の実施形態にかかる磁気記録媒体の製造方法の他の例を示す。
【００３２】
図２Ａないし図２Ｇに示す方法は、レジスト層５の代わりに自己組織化層９を形成して、自己組織化層９に凹凸パターンを形成すること以外は図１Ａないし図１Ｇと同様である。
【００３３】
まず、図１Ａに示すように、磁気記録媒体１２を用意し、磁気記録媒体１２上に、剥離層３、マスク層４、レジスト層５を順に形成する。
【００３４】
磁気記録層形成工程
基板１上に磁気記録層２を形成し、磁気記録媒体１２を得る。基板にはガラス基板、金属含有基板、セラミックス基板などを用いることが可能であるが、平坦性の良好なガラス基板を用いることが好ましい。磁気記録層２は金属からなる非磁性下地層とコバルトを主成分とした垂直磁気記録層から構成され、さらにＰｔ、金属酸化物を含むことができる。非磁性下地層は垂直磁気記録層の結晶配向性を改善するためのもので、例えばＲｕ系金属、Ｐｄ系金属、Ｐｔ系金属およびそれらの合金を用いることができる。また、垂直磁気記録層にはＣｏＰｔ、ＣｏＣｒ、ＣｏＣｒＰｔ、ＣｏＣｒＳｉ、ＣｏＣｒＳｉＯ２などの合金を用いることが可能である。基板１と磁気記録層２の間には密着層や軟磁性下地層を形成してもよい。密着層は基板との密着性を改善するためのもので、例えばＣｒ、Ｔａ、Ｔｉ、ＮｉＴａなどを用いることができる。また、軟磁性下地層は磁気記録ヘッドからの記録磁界を垂直磁気記録層に還流させ、記録再生効率を向上するためのものであり、Ｃｏを主成分とした合金を用いるのが好適である。具体的には、ＣｏＺｒ、ＣｏＺｒＮｂ、ＣｏＺｒＴａなどが挙げられる。
【００３５】
これらの層は複数で形成されても構わない。
【００３６】
垂直磁気記録層の厚さは、再生出力信号を高確度で測定するために５ｎｍ厚以上が好ましく、信号強度の歪を抑えるために４０ｎｍ厚以下が好ましい。
【００３７】
Ｃｏ系垂直磁気記録層上部には保護層となるダイヤモンドライクカーボン膜を成膜することができる。これにより磁気記録層を得ることができる。
【００３８】
剥離層形成工程
続いて、磁気記録層２上に剥離層３を形成する。剥離溶液を用いたウェットプロセスでは、溶液曝露に対して磁気記録層の磁気特性劣化を抑えることと、剥離層における現実的な剥離速度の確保を両立することが肝要である。すなわち、磁気記録層であるＣｏ系金属が難溶であり、剥離層が易溶となるような剥離溶液と剥離層材料を選択すればよく、ｐＨが７よりも大きいアルカリの範囲において上記項目を満足できる。
【００３９】
一方、種々の剥離材料のうち、アルカリに対して可溶なものとしてＡｌ、Ｚｎ、Ｓｎなどが挙げられるが、剥離速度が比較的速い材料としてＡｌ及びその化合物を使用する。
【００４０】
アルミニウム膜を用いる場合、表面に形成される自然酸化膜によりアルカリ溶液に対する剥離速度が低下する傾向があるため、剥離層を、半金属および非金属、もしくはそれらの化合物をＡｌに添加したアルミニウム化合物とすることで、この問題を解決できる。アルミニウムに添加する成分として、具体的には、炭素、窒素、ホウ素、珪素ならびにそれらの化合物が挙げられる。添加成分はＡｌ原子と結合するか、あるいはＡｌ格子間へ侵入することで酸素との結合を阻害する効果がある。また、正味のＡｌ密度が低下することにより疎な膜が形成されることになる。したがって、Ａｌ表面の自然酸化の抑制とＡｌ密度の低下により、剥離速度が増大することになるため、製造プロセスの短時間化が実現される。
【００４１】
一方、Ａｌに対する元素添加は、薄膜の平坦性を改善する効果もある。Ａｌは成膜の段階で結晶粒を構成し易いため、剥離層の表面ラフネスを増大させることになるが、元素添加により結晶化が阻害されるため、表面ラフネスを低減することができる。例えば、アルミニウムへ１０ａｔ．％ＢＮ、１０ａｔ．％Ｃ、１０ａｔ．％Ｓｉ、１０ａｔ．％Ｂ４Ｃなどを添加すれば良いが、剥離速度を維持できる範囲で添加量を変えることもできる。一例として、アルミニウム膜の平均ラフネスが０．６４ｎｍであるのに対し、１０ａｔ．％ＢＮ添加により０．３８ｎｍ、１０ａｔ．％Ｂ４Ｃ添加により０．３ｎｍ程度に低減することが可能である。
【００４２】
剥離溶液として、０．１％水酸化ナトリウム水溶液、及び０．０５％水酸化ナトリウム水溶液（濃度は重量％）を用いた場合のアルミニウム及びその種々の化合物のエッチングレートの一例を下記表１に示す。
【表１】
0005586741.tif 000002
【００４３】
表の値はアルミニウム剥離材料における単位時間あたりの膜厚減少速度であり、この値が大きいと剥離速度が速いことを意味する。アルミニウムの値に対して各種元素を添加したアルミニウム化合物ではエッチングレートが向上し、低濃度アルカリ溶液でも溶解させることが可能となる。とりわけ、１０ａｔ．％ＢＮや１０ａｔ．％Ｂ４Ｃを添加したアルミニウム化合物のエッチングレートは、アルミニウム単独材料のそれよりも数倍大きく、短時間で剥離を行うことが可能であることから、アルミニウム化合物としては、窒素およびホウ素、または窒素および炭素を含むことが好ましい。
【００４４】
剥離層は物理的・化学的気相成長法をはじめとした種々の方法により磁気記録層上へ形成可能である。この場合、磁気記録層における磁気特性が熱履歴などにより劣化しないことが望ましい。また、下層の磁気記録層および上層のマスク層への元素拡散は少ないほどよい。
【００４５】
Ａｌ膜に対する添加元素の割合に関して何ら限定は無く、剥離速度や表面性を考慮した上で添加割合を調整すればよい。
【００４６】
マスク層形成工程
剥離層３の上部には凹凸パターンを転写するためのマスク層４を形成する。このマスク層４は上層の凹凸パターンを物理的あるいは化学的に転写可能な材料を選択すればよい。マスク層は、第１の層及び第１の層とは異なる材料からなる第２の層を含む多層体で構成することが可能である。
【００４７】
マスク層は蒸着やスパッタリング，イオンプレーティングに代表される物理的気相成長法や，熱・プラズマを用いた化学的気相成長法により形成することが可能である。その厚さは、凹凸パターンのピッチや高さを考慮した上で調整すればよい。
【００４８】
また、上層である凹凸パターンの均一性はマスク層の表面ラフネスに依存するところが大きいため、これを低減しておくことが好ましい。
【００４９】
レジスト層形成工程
引き続き、図１Ａに示すように、マスク層４の上部に凹凸パターン形成用のレジスト層５を形成する。レジスト層５の種類、ポジ型・ネガ型には何ら限定は無く、エネルギー線照射により潜像を形成する材料として主鎖切断型、化学増幅型、架橋型レジストを用いることができる。例えば、ノボラック系樹脂、ポリスチレン、ポリメチルメタアクリレート、ポリエチレンテレフタレート、ポリ−αメチルスチレン、ポリヒドロキシスチレン、水素シルセスキオキサンなどの高分子材料が挙げられる。
【００５０】
また、第１の実施形態にかかる磁気記録媒体の製造方法の他の例では、図２Ａに示すように、レジスト層５の代わりに自己組織化層９を形成し、薄膜内部に微細な規則化パターンを形成できる自己組織化現象により、凹凸パターンを形成する。この場合、自己組織化膜の材料は少なくとも２つのポリマー鎖を有するブロックコポリマーやランダムコポリマーからなるものを選定することが好ましい。これらの基本構造は、（ブロックＡ）−（ブロックＢ）のように化学的特性が相互に異なるポリマー同士が共有結合しているものである。具体的には、ポリエチレン、ポリスチレン、ポリイソプレン、ポリビニルピリジン、ポリメチルメタアクリレート、ポリジメチルシロキサン、ポリ乳酸などを組み合わせて用いることができるが、その種類はこれらに限定されるわけではない。
【００５１】
自己組織化材料をレジスト膜として適用する場合は、所望のパターン寸法となるように高分子材料の分子量などの各種パラメータを適切に設定しておく。
【００５２】
他にも、凹凸型いわゆるスタンパを物理的にインプリントしてパターンを形成するナノインプリント法を適用しても良く、これに用いるレジスト層材料を適切に選択すれば良い。具体的には有機塗布ガラス（Ｓｐｉｎ ｏｎ Ｇｌａｓｓ）や加熱硬化レジスト材料、紫外線硬化レジスト材料を用いることができる。この場合は、レジスト層にスタンパを押下・保持した後、レジスト層から離型する。離型が良好であるとレジスト層の倒壊を少なくできるため、スタンパの凹凸パターンにはあらかじめシランカップリング剤などを用いた離型処理を行っておくことが望ましい。
【００５３】
これらのレジスト層は、レジスト材料を溶媒で溶解したものをスピンコートあるいはスプレーコートなどの方法により塗布することで形成可能である。このとき、下地層との密着性を良好にするため、レジスト層下部に密着層を形成してもよい。あるいは、レジスト下地層を疏水化処理することでレジスト層の密着性を改善しても構わない。
【００５４】
また、レジスト膜は単層で無くとも良く、エネルギー感度の異なるものや流動性の異なる材料を組み合わせて多層構造にしても構わない。
【００５５】
レジスト層パターニング工程
次に、図１Ｂに示すように、レジスト層５に対し凹凸パターンを形成する。
【００５６】
レジスト層はエネルギー線の照射により、その化学的性質が選択的に変化する。具体的なエネルギー線として、ＫｒＦ、ＡｒＦなどの紫外線や電子線、荷電粒子線、極短紫外線やＸ線などを用いることができる。また、干渉露光、縮小投影露光などの方法であっても構わない。
【００５７】
以下では、ポジ型レジストのパターニング例に従ってレジスト層５の凹凸形成工程を説明する。まず、レジスト層５の凹部を形成する箇所にエネルギー線を照射する、すなわち露光を行う。このとき、レジスト層５が現像可能となる量のエネルギーが必要となり、各種レジスト材料に対応して露光量を調整する。
【００５８】
続いて現像を行い、露光箇所に相当するレジスト層を化学的に除去する。レジスト膜に対する現像液として、例えばテトラメチルアンモニウムハイドロオキサイドなどのアルカリ現像液を用いることができる。また、有機現像液として酢酸メチル，酢酸エチル，酢酸ブチル，酢酸アミル，酢酸ヘキシル，酢酸オクチルのようなエステル系溶剤，メチルエチルケトン，メチルイソブチルケトン，プロピレングリコールモノエチルアセテートのようなケトン系溶剤，アニソール，キシレン，トルエン，テトラリンなどの芳香族系溶剤，エタノール，メタノール，イソプロピルアルコールなどのアルコール系溶剤を用いることができる。
【００５９】
現像に関わるパラメータとしては時間、液温、粘度などがあるが、所望のパターンを形成するためにこれらを適宜調整することができる。また、現像方法として現像液中に試料を浸す浸漬法や、試料上部に現像液を滴下するパドル法、スピン法などの種類があるが、所望のパターンに対応して適宜現像方法を選べばよい。
【００６０】
現像後のパターンに対し、リンスを行うことで現像液をパターン上から除去する。リンス液は現像液と相溶の関係にあれば溶解除去することが可能である。代表的なリンス液としてイソプロピルアルコールやエタノールなどのアルコール系溶媒が挙げられるが、種類はこれに限るものでは無くレジスト膜との組み合わせから選択すれば良い。
【００６１】
最後にレジスト膜上のリンス液を乾燥させることで、図２Ｂに示すように、レジスト層５の凹凸パターンを得る。乾燥方法としては，Ｎ２のような不活性ガスを直接試料に吹き付ける方法や，リンス液の沸点よりも高い温度で基板を加熱することでリンス液を揮発させる加熱乾燥の他，スピン乾燥，超臨界乾燥などを適用することができる。上記のようにして，レジスト膜の凹凸パターンを得る。
【００６２】
ポリマーの自己組織化層９を用いる場合は、図２Ａに示すように、ポリマー溶液の塗布後にアニールを行うことで膜内にミクロ相分離パターンを形成し、これをマスクパターンとして凹凸を形成することができる。例えば、２種類のポリマー鎖を含むジブロックコポリマー膜はアニールなどのエネルギー付与により各ポリマー相が相分離し、海状のポリマー相７と島状のポリマー相８のパターンを形成する。このとき、片方のポリマー相７をエッチングにより選択的に除去することで、図２Ｂに示すように、自己組織化層９の凹凸パターンを作製することができる。
【００６３】
アニールでは高温雰囲気に試料を曝露・保持する熱アニールや、溶媒雰囲気に試料を曝露・保持する溶媒アニールを適用することが可能である。
【００６４】
他にも、凹凸パターンを物理的に形成する方法としては、ナノインプリント法が挙げられる。この場合は、所望の凹凸パターンを有するスタンパを用いて、レジスト層に対して直接パターンを押し当てた後、スタンパを離型すればよい。その際、高圧でスタンパを押下する方法や、押下中に紫外線などのエネルギー線をレジスト層に照射し、レジストを硬化させた後で離型する方法などがあるが、パターン寸法や製造工程を考慮して種々の方法を適用することができる。以上により、マスク層４上に凹凸パターンが形成される。
【００６５】
マスク層パターニング工程
次に、図１Ｃ及び図２Ｃに示すように、レジスト層５または自己組織化層９の凹凸パターンをマスク層４へ転写する。
【００６６】
マスク層４は磁気記録層の加工用パターンとなるため、磁気記録層の加工耐性を有することが望まれる。具体的には、磁気記録層のエッチングレートよりも遅い値を有するマスク層を選定する。マスク層４の加工ではウェットエッチング、ドライエッチングを適用することができるが、ウェットエッチングではパターン凹凸に対して横方向に広がるサイドエッチの影響によりパターン寸法が大きく変化するため，パターンの矩形性を比較的良好に維持できるドライエッチングを適用するのが好ましい。
【００６７】
マスク層４は異なる材料とエッチングガスの組み合わせにより、多様な構成を有する。例えば、マスク材料としてＳｉとＣの多層マスクを用いる方法がある。ＳｉはＯ２プラズマに対するエッチング耐性が高く、逆にＦ２プラズマに対するエッチング耐性が低い。逆に、ＣはＦ２プラズマに対するエッチング耐性が高く、Ｏ２プラズマに対するエッチング耐性が低い。したがって、両ハードマスクとエッチングガスを組み合わせることで、マスク層を高アスペクト比で加工することができる。
【００６８】
ただし、上記材料および方法に限らずエッチングガスと試料の構成から最適なマスク材料を選定すれば、エッチング選択比の問題を解決することが可能である。他にもハードマスクとして、例えばＡｌ、Ｔｉ、Ｃｒ、Ｎｉ、Ｃｕ、Ｇｅ、Ｍｏ、Ｃｒ、Ｔａ、Ｗ、もしくはこれらの化合物、酸化物などが挙げられる。
【００６９】
マスク層が多層体の場合の例としては、基板側から、Ｃ／Ｓｉ層、Ｓｉ／Ｃ／Ｓｉ、Ｓｉ／Ｃｕ、Ｓｉ／Ｎｉ、Ｓｉ／Ｃｒ、Ｔａ／Ｃｕ、Ｔａ／Ｎｉ、Ｔａ／Ｃｒ、などが挙げられるが、エッチングガスの組み合わせにより上層と下層の順序を逆にしても良い。
【００７０】
また一般的に、ベンゼン環のようにＣおよびＨを多く含む材料はエッチング耐性が高いため、これに準ずる各種高分子材料をマスク材料に適用することも可能である。
【００７１】
エッチングガスにはＣＦ４、Ｃ２Ｆ６、Ｃ３Ｆ８、Ｃ４Ｆ８、ＣｌＦ３、ＣＣｌ３Ｆ５、Ｃ２ＣｌＦ５、ＣＨＦ３、ＮＦ３などのフッ素系ガスや、Ｃｌ２、ＢＣｌ３、ＣＣｌ４、ＳｉＣｌ４などの塩素系ガスがある。他にもＨ２、Ｎ２、ＨＢｒ、ＮＨ３、ＣＯ、Ｈｅ、Ｎｅ、Ａｒ、Ｋｒ、Ｘｅなどの各種ガスを適用してもよく、エッチング速度やエッチング選択比を調整するためにこれらのガスを２種類以上混ぜた混合ガスを使用することも可能である。また、プラズマを発生させる方式として容量結合、誘導結合、電子サイクロトロン共鳴、多周波重畳結合などの種々の方法を適用することが可能である。パターン寸法の調整に関しては、プロセスガス圧力、ガス流量、プラズマ投入電力、基板温度、チャンバー雰囲気、到達真空度などのパラメータを適宜設定すればよい。
【００７２】
なお、マスク層のエッチング耐性を十分に確保できる場合は、イオンミリングのような物理的エッチングを行っても構わない。
【００７３】
剥離層パターニング工程
続いて、図１Ｄ及び図２Ｄに示すように、マスク層４下部の剥離層３に凹凸パターンを転写する。剥離層３となるＡｌ化合物は物理的なエッチング耐性が上層のマスク層４よりも低いことが好ましい。この場合は、イオンミリングなどの方法により容易にパターンを転写することができる。
【００７４】
化学的に活性なガスを用いてドライエッチングを行う場合は、Ａｌ剥離層３表面の改質が少なくすることが好ましい。表面が改質するとエッチング溶液に対する反応が阻害されるためにエッチングレートが低下し、剥離性が劣化する。この場合は、改質部分をエッチングにより除去しておくとよい。
【００７５】
磁気記録層パターニング工程
図１Ｅ及び図２Ｅに示すように、剥離層３下部の磁気記録層２に対し、凹凸パターンを転写する。
【００７６】
磁気的な孤立ドットを形成するためには、上記の反応性イオンエッチングやイオンミリング法を適用して凹凸パターンを設ける方法の他、磁気記録層２内へのイオン注入を行っても良い。ミリング時に発生するリデポ（エッチング、ミリングによって削られた材料の再付着）成分が剥離層３の側壁に付着すると、剥離層の側壁部分が露出せずに剥離性が劣化するため、リデポ成分は少ないことが好ましい。
【００７７】
剥離工程
図１Ｆ及び図２Ｆに示すように、磁気記録層２上のマスクパターンを剥離層３ごと除去することで、凹凸パターンを有する磁気記録層を得る。コバルト系垂直磁気記録層における磁気特性の劣化抑制と、剥離層３の剥離性を確保するため、剥離溶液にはアルカリ溶液を用いる。溶液のｐＨは磁気記録層の低ダメージ化と剥離層の剥離性を両立するために適宜溶液調製を行うことで変更可能であるが、特にｐＨが１０以下の範囲で上記項目を満足することが可能である。この場合はアルカリ溶液を希釈する他、緩衝液を添加することでｐＨを調節するとよい。
【００７８】
アルカリ剥離溶液として、トリメチルエチルアンモニウムハイドロオキサイド、テトラメチルアンモニウムハイドロオキサイド、テトラエチルアンモニウムハイドロオキサイド、メチルトリヒドロキシエチルアンモニウムハイドロオキサイド、テトラアルキルアンモニウムハイドロオキサイドのような有機アルカリ溶液を用いることができる。
【００７９】
また、水酸化ナトリウム、水酸化カリウム、水酸化アンモニウム、水酸化カルシウム、水酸化バリウム、水酸化マグネシウム、ヒドラジンなどのような無機アルカリ溶液を適用することも可能である。
【００８０】
磁気記録層がアルカリ剥離溶液に曝される場合、コバルト基水和物が磁気記録層から溶出し、磁気記録層上に付着することで媒体の平坦性が阻害されることになる。代表的なＣｏ溶出物としては、ＣｏＣｌ２、Ｃｏ（ＯＨ）２、Ｃｏ（ＮＨ２）２、Ｃｏ（ＯＨ）３、Ｃｏ（ＮＨ２）３、Ｃｏ（ＮＯ３）２・６Ｈ２Ｏ、Ｃｏ（ＣＨ３ＣＯＯ）２などが挙げられる。磁気記録層からのこれらの溶出物は少ないほど好ましく、Ｃｏ有機物の析出が少ない無機アルカリ溶液を用いることが望ましい。
【００８１】
剥離方法は、アルカリ溶液中に試料を浸漬する方法の他、種々の方法を適用することが可能である。また、剥離層とアルカリ溶液の反応性を変えるため液温を調節してもよい。剥離層表面の改質を避けるため、Ａｒなどの不活性雰囲気中で剥離を行うことも可能である。さらに、微細パターン間への溶液の浸透を改善するため、アルカリ溶液に界面活性剤を添加しても構わない。
【００８２】
保護層形成工程
最後に、図１Ｇ及び図２Ｇに示すように、凹凸を有する磁気記録層パターン２上にＣ系保護層６と図示しないフッ素系潤滑膜を成膜することで、凹凸パターンが設けられた磁気記録媒体１０，２０を得る。
【００８３】
（第２の実施形態）
図３Ａないし図３Ｉに第２の実施形態にかかる磁気記録媒体の製造方法の一例を表す図を示す。
【００８４】
図３Ａないし図３Ｉに示すように、第２の実施形態にかかる磁気記録媒体の製造方法を用いると、磁気記録層２と金属剥離層３との間にさらに中間マスク層１１を形成する工程と、凹凸パターンを金属剥離層３に転写する工程と凹凸パターンを磁気記録層２に転写する工程の間に、前記凹凸パターンを中間マスク層１１に転写する工程と、金属剥離層３を除去する工程の後、エッチングにより中間マスク層１１を除去する工程とをさらに有すること以外は、実施例１と同様にして、凹凸パターンが形成された磁気記録媒体３０を形成することができる。
【００８５】
中間マスク層の材料として例えばＮｉ、Ｔａ、Ｃｕ、Ｃｒ、Ｓｉ、Ｃ、Ｍｏ、Ａｌ、Ｚｎ、Ａｕ、Ａｇ、Ｗおよびそれらの合金を使用することができる。また、高分子と金属を混合させたコンポジット材料を用いてもよい。
【００８６】
凹凸パターンを中間マスク層に転写する方法としては、前述の反応性イオンエッチングやＡｒイオンミリングに代表されるドライエッチングや、溶液を用いたウェットエッチング等を適用することができる。また、中間マスク層のエッチング、すなわち磁気記録層上からの除去でも同様に、反応性イオンエッチングやＡｒイオンミリング、アッシング、ウェットエッチングを適用可能であるが、この場合は磁気記録層の劣化を小さくすることが好ましい。
【００８７】
実施例  
【実施例１】
【００８８】
実施例１では、凹凸パターン形成工程においてレジスト膜を用いたパターニング方法を適用した例を説明する。
【００８９】
かかる実施形態を下記のように説明する。まず、基板上に磁気記録層をＤＣスパッタ法により形成した。ガス圧力は０．７Ｐａとし、投入電力は５００Ｗに設定し、基板側から１０ｎｍ厚ＮｉＴａ下地層／４ｎｍ厚Ｐｄ下地層／２０ｎｍ厚Ｒｕ下地層／１０ｎｍ厚ＣｏＰｔ記録層を順次成膜し、最後に３．５ｎｍ厚Ｃ保護層を形成することで磁気記録層を得た。
【００９０】
続いて、磁気記録層上にアルミニウム金属剥離層をスパッタ法により形成した。ガス圧力は０．６Ｐａとし、投入電力は５００Ｗとした。このアルミニウム層の平坦性は、最上部であるパターニングマスク層の形成に強く影響するため、その表面粗さは小さいほど良い。アルミニウムのみで剥離層を形成する場合、結晶化による表面粗さの増大がパターニング層の凹凸パターン劣化につながるため、アルミニウムは非晶質であることが好ましい。また、数ｎｍのパターニング後は、大気に曝露されたアルミニウム剥離層の表面が自然酸化し、剥離性の劣化につながるが、金属添加によりこれを抑制することが可能である。本例ではアルミニウムを剥離層に適用し、磁気記録媒体の作製を行った例を示す。
【００９１】
金属離層上のパターニング用マスク層を形成では、３０ｎｍ厚Ｃ／３ｎｍ厚Ｓｉを基板側から順次積層した。成膜では対向ターゲット式ＤＣスパッタ装置を用い、Ａｒガス流量  ３５ｓｃｃｍ、Ａｒガス圧力０．３Ｐａ、投入電力２００Ｗとした。
【００９２】
次いで、パターニング用のレジスト膜を成膜した。本例では汎用電子線ポジ型レジストを用いた。電子線レジストとして日本ゼオン株式会社製のＺＥＰ−５２０Ａを用い、アニソールを溶媒として重量比１：３で希釈した溶液に調製した後、回転数を２５００ｒｐｍに設定し基板上にスピンコートした。試料は真空ホットプレートを用いて１８０℃に保持した下、１８０秒間プリベークすることで電子線レジストを硬化させた。
【００９３】
このようにして磁気記録媒体上に、剥離層、マスク層、及びレジスト層を形成した。
【００９４】
次いで、ＺｒＯ／Ｏ熱電界放出型電子源を有し、加速電圧１００ｋＶ・ビーム径
１０ｎｍ径のビームを具備した電子線描画装置を用い、電子線レジストにパターン描画を行った。電子線描画装置は，描画パターンを形成するための信号と、試料ステージの一方向移動機構と回転機構とを具備した、いわゆるｘ−θ型描画装置である。試料の描画では電子線を偏向するための信号を同期させるとともに，半径方向に対してステージを移動させている。ここで、描画線速度０．１５ｍ／ｓ、ビーム電流値１３ｎＡ、半径方向への送り量を１０ｎｍとして、電子線レジストにピッチ３０ｎｍを有するドット／スペースパターンの潜像を形成した。
【００９５】
図８に、磁気記録媒体の周方向に対する記録ビットパターンの一例を表す図を示す。
【００９６】
磁気記録層のパターンは図８に示すように、ディジタル信号の１と０に相当するデータを記録する記録ビット領域２１’と、磁気ヘッドの位置決め信号となるプリアンブルアドレスパターン２２、バーストパターン２３からなる、いわゆるサーボ領域２４とに大別され、これを面内パターンとして形成した。
【００９７】
続いて、レジストパターンの現像を行い凹凸パターンを形成した。現像では１００  ％酢酸ノルマルアミルを成分とした有機現像液を用い、２０秒間浸漬することで電子線レジストの現像を行った。次いで、イソプロピルアルコールに２０秒間浸漬してリンスを行い、Ｎ２の直接ブローにより試料表面を乾燥させた。
【００９８】
次に、電子線レジストパターンをマスクとしてＳｉ層のエッチングを行った。エッチングでは誘導結合型リアクティブイオンエッチング装置を用いた。エッチングガスをＣＦ４として、到達真空度１．０×１０−５、ガス流量５  ｓｃｃｍ、アンテナ電力１００Ｗ、バイアス電力５Ｗ、エッチングガス圧０．１Ｐａ、エッチング時間１７秒に設定し、Ｓｉ層のエッチングを行った。また同様に、エッチングガスをＯ２としてアンテナ電力１００Ｗ、バイアス電力２０Ｗ、エッチングガス圧０．１Ｐａ、エッチング時間３０ｓとして、層Ｃのエッチングを行った。
【００９９】
Ｃ直下のＡｌ剥離層はＡｒイオンミリングによりパターニングした。Ａｒイオン加速電圧３００Ｖ，ガス流量３ｓｃｃｍ，ミリング圧力０．１Ｐａで１２秒間ミリングを行い，Ａｌ膜を５ｎｍ厚でパターニングした。
【０１００】
同様に、磁気記録層への凹凸パターン転写は、加速電圧３００Ｖ、ミリング時間１２０秒としたＡｒイオンミリングにより行った。
【０１０１】
凹凸が形成された磁気記録層上のマスクを除去するため、溶媒として水酸化ナトリウム０．０５％水溶液を用い、剥離層、マスク層、及びレジスト層が形成された磁気記録媒体を３００秒浸漬し、アルミニウム金属剥離層をアルカリ溶媒で溶解して、剥離層とともにマスク層及びレジスト層をリフトオフした。
【０１０２】
ここで、磁気記録層が水酸化ナトリウム水溶液に曝されることによる影響を調べるため、水酸化ナトリウム溶液浸漬後のＣｏＰｔ膜の静磁気特性を評価した。さらに、水酸化ナトリウム０．１％水溶液を用いて同様にして３００秒の浸漬を行い、静磁気特性を評価した。その結果として、アルカリ溶液濃度と磁化との関係を表すグラフを図４に示す。また、アルカリ溶液濃度と保磁力との関係を表すグラフを図５に示す。
【０１０３】
図示するように、飽和磁化の減少ならびに保磁力の増大は比較的軽微であるため、磁気記録層の特性劣化を抑制しながらマスクを剥離することが可能であることがわかった。
【０１０４】
また、水酸化ナトリウム溶液浸漬後におけるＣｏＰｔ連続膜の表面を走査型電子顕微鏡（ＳＥＭ）で観察した。水酸化ナトリウム０．０５％水溶液を用いた場合のＣｏＰｔ連続膜の表面のＳＥＭ画像を図６に、水酸化ナトリウム０．１％水溶液を用いた場合のＣｏＰｔ連続膜の表面のＳＥＭ画像を図７に、各々示す。０．０５％以下の濃度を有する溶液浸漬後ではＣｏ系溶出物の付着を少なくすることができることがわかった。
【０１０５】
水酸化ナトリウム溶液に対するアルミニウム化合物の剥離速度は、金属添加によりアルミニウムのそれよりも数倍程度速くできるため、プロセス時間短縮の観点からも有効である。
【０１０６】
その後、凹凸が形成された磁気記録層上に５ｎｍ厚のダイヤモンドライクカーボン保護層を、ＤＣスパッタ法により形成した。
【０１０７】
最後に、パーフルオロポリエーテル系潤滑膜をディップコートにより１．５ｎｍ厚で形成することで磁気記録媒体を得た。
【０１０８】
本実施例のように、金属を添加したアルミニウムを剥離層とすることで平坦性が良好になるため、パターンのばらつきを小さくすることが可能である。また、マクロなパターンムラが抑制されるので、面内均一性の良好な磁気記録媒体を作製できる。さらに、エッチングレートの増大により剥離性が改善され、グライド特性と信号Ｓ／Ｎの良い磁気記録媒体が得られる。
【実施例２】
【０１０９】
実施例２では、凹凸パターン形成工程においてジブロックコポリマーで構成される自己組織化膜をレジスト層に適用した例を説明する。
【０１１０】
以下、磁気記録層形成工程、剥離層形成工程、マスク層形成工程は第１の実施形態と実質的に相違する訳でないので，詳細な説明を省略する。
【０１１１】
マスク層上に自己組織化膜を成膜した。まずは、ブロックコポリマー溶液を基板上に塗布した。ブロックコポリマー溶液にはポリスチレンとポリジメチルシロキサンからなるブロック共重合体を塗布溶媒に溶解したものを用いた。ポリスチレンとポリジメチルシロキサンの分子量はそれぞれ１１７００、２９００である。また、溶媒にはアニソールを用い、重量パーセント濃度１．５％でポリマー溶液の調製を行った。
【０１１２】
この溶液をマスク上に回転数５０００ｒｐｍでスピナー塗布し、単層自己組織化膜を成膜した。さらに、自己組織化膜内部にポリジメチルシロキサンからなるドットパターンと、ポリスチレンからなるマトリックスをミクロ相分離させるため、熱アニールを行った。
【０１１３】
熱アニールでは真空加熱炉を用い、炉内圧力０．２Ｐａの減圧雰囲気下で１７０℃・１２時間のアニールを行い、自己組織化膜内部にミクロ相分離構造を形成した。なお、このアニールは有機溶媒雰囲気化で試料を曝露する、いわゆる溶媒アニールであってもよい。
【０１１４】
続いて、相分離パターンを基にエッチングにより凹凸パターンを形成した。エッチングでは誘導結合プラズマ型リアクティブイオンエッチングにより行った。プロセスガス圧力は０．１Ｐａ、ガス流量は５ｓｃｃｍとした。まず、自己組織化膜の表層のポリジメチルシロキサンを除去するため、ＣＦ４ガスをエッチャントとし、アンテナ電力５０Ｗ、バイアス電力５Ｗで７秒のエッチングを行った。次いで、マトリックスのポリスチレンを除去するため、Ｏ２ガスをエッチャントとしてアンテナ電力５０Ｗ、バイアス電力５Ｗで２００秒エッチングを行った。ポリスチレンの除去に用いるＯ２エッチャントは、下層のＣマスクもエッチングするため、Ｓｉをストッパ層としてエッチングが終了する。これにより、ジブロックコポリマーからなる凹凸パターンが形成される。
【０１１５】
さらに、凹凸パターンを下層のマスク層に転写した。自己組織化膜における凹凸形成と同様に、誘導結合プラズマ型リアクティブイオンエッチングによりマスク層の加工を行った。プロセス圧力は０．１Ｐａ、ガス流量は５ｓｃｃｍである。Ｓｉ層の除去ではＣＦ４エッチャントでアンテナ電力５０Ｗ、バイアス電力５Ｗで２０秒のエッチングを行った。また、Ｃ層の除去ではＯ２エッチャントでアンテナ電力１００Ｗ、バイアス電力１０Ｗで２０秒のエッチングを行った。
【０１１６】
以下実施例１と同様に、剥離層、磁気記録層へのパターン転写を行い、凹凸パターンを磁気記録層上に形成した後、ＮａＯＨ溶液への浸漬によりＡｌ化合物剥離層を除去した。最後にＣ系保護層およびＦ系保護層を成膜することで、面内均一性が良く剥離残渣の少ない磁気記録媒体が得られた。
【実施例３】
【０１１７】
実施例３では、レジスト層に対するナノインプリントにより凹凸パターンを形成した例を説明する。凹凸パターンの転写、剥離プロセスに関しては実施例１および２と同様である。
【０１１８】
Ｓｉマスク上に紫外線硬化レジスト層を４０ｎｍ厚でスピンコートした。紫外線硬化レジスト材料にはＺＥＯＮＯＲ１０６０Ｒ（日本ゼオン（株）製）を用いた。このレジスト層に対し、３０ｎｍピッチドットパターンが形成された樹脂スタンパをインプリント・保持し、紫外線を照射することでレジストパターンを硬化させた後、樹脂スタンパを離型することでレジスト層の凹凸パターンを得た。
【０１１９】
インプリントされた凹部分には残渣があるため、反応性イオンエッチングによりこれを除去しＳｉマスク層を露出させた。反応性イオンエッチングではＯ２ガスを用い、アンテナ電力１００Ｗ、バイアス電力２０Ｗ、７秒間のエッチングを行うことで残渣を除去した。
【０１２０】
引き続き、実施例１と同様に、剥離層、磁気記録層へのパターン転写を行い、凹凸パターンを磁気記録層上に形成した後、ＮａＯＨ溶液への浸漬によりＡｌ化合物剥離層を除去した。最後にＣ系保護層およびＦ系保護層を成膜することで、面内均一性が良く剥離残渣の少ない磁気記録媒体が得られた。
【実施例４】
【０１２１】
実施例４では、磁気記録層とアルミニウム金属剥離層の間に中間マスク層をさらに１層設けた例を説明する。
【０１２２】
磁気記録層上の第１のマスク層にはＮｉＴａを選定し、ＤＣスパッタ法により５ｎｍ厚で成膜した。剥離層および剥離層上のマスク層形成およびレジストパターニング層の形成に関しては実施例１ならびに２と同様である。Ｏ２エッチングにより剥離層に凹凸パターンを設けた後、加速電圧３００ＶのＡｒイオンミリングによりＮｉＴａマスク層と磁気記録層に凹凸パターンを転写した。磁気記録層に対してＮｉＴａ膜のミリング耐性が低いため、記録層の形状劣化を抑えながらＮｉＴａマスク層を物理的に除去することが可能である。次いで、水酸化ナトリウム溶液によるリフトオフを行い、ＮｉＴａマスク上のパターンを除去した。さらに、Ａｒイオンミリングを行うことで  ＮｉＴａマスクを物理的に剥離し、凹凸が設けられた磁気記録層を得た。最後に、パーフルオロポリエーテル系潤滑膜を１．５ｎｍ厚で形成することで実施例１と同様の効果が得られる磁気記録媒体となる。
【０１２３】
通常、マスク層が複数に渡る場合はパターンアスペクト比の増大によりウェットエッチング時間が増長するため、磁気記録層が溶液に曝露される時間も長くなる。そのため、磁気記録層へのダメージが増大することにつながる。しかしながら、本例のようにあらかじめマスク層数を減らしておくことで、磁気記録層上部のマスク剥離は容易になるため、剥離残渣が少なく信号Ｓ／Ｎの良い磁気記録媒体が得られる。
【比較例１】
【０１２４】
比較例１では、磁気記録層上の剥離層にＡｌ化合物以外の金属を適用した例を説明する。
【０１２５】
剥離層材料として、Ｓｉ、ＳｉＯ２、ＭｏＳｉ２、Ｎｉ、ＮｉＴａ、Ｔａ、Ｗ、Ｍｏ、Ｃｒ、Ｃｒ２Ｏ３、Ｃ、Ｔｉ、ＴｉＮを適用した。また、アルミニウムへ半金属ならびに非金属を添加したＡｌ−１０ａｔ．％ＢＮ、Ａｌ−１０ａｔ．％Ｃ、Ａｌ−１０ａｔ．％Ｓｉ、Ａｌ−１０ａｔ．％Ｂ４Ｃを添加したアルミニウム化合物を適用すること以外は、実施例１ないし３のいずれかと同様にして、磁気記録媒体上に、任意にマスク中間層、剥離層、マスク層、及びレジストあるいは自己組織化層を形成した。磁気記録層へのパターン転写後、水酸化ナトリウム溶液を用いて剥離層を除去したところ、Ａｌを含まない各金属はいずれも剥離液に対して不溶となり、マスク剥離を行うことができなかった。
【０１２６】
一方、元素添加を行ったＡｌ化合物の場合は剥離性が良好で剥離速度も速く、剥離残渣が少ない磁気記録媒体を得ることができた。
【０１２７】
実施形態の磁気記録媒体製造方法は、磁気記録層上にアルミニウムもしくはアルミニウム化合物からなる剥離層を形成し、磁気記録層へ凹凸パターンを形成した後、アルカリ溶液による溶解により剥離層を除去してマスクパターンを磁気記録層から剥離する工程を含む。
【０１２８】
アルミニウム剥離層は溶液のｐＨが比較的低い弱アルカリ溶液を用いて溶解できるため、磁気記録層へのダメージが軽微となる。したがって、磁気記録層における磁気特性を劣化することなく、記録媒体を作製することができる。
【０１２９】
また、剥離性の向上により磁気記録層上のマスクパターン残渣を少なくできるため、媒体上の平坦性が向上する。よって、ＨＤＩ特性の良好な磁気記録媒体が得られる。
【０１３０】
アルミニウム剥離層は、大気曝露された表層において自然酸化膜を形成するため、剥離性が純アルミニウムのそれよりも劣化することになる。これに対し元素添加を行い、酸化を抑制したアルミニウム剥離層を適用することもできる。この場合、純アルミニウムよりも迅速に剥離を行うことが可能となる。
【０１３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１３２】
以下に、本願発明の当初の特許請求の範囲に記載された発明を付記する。
【０１３３】
［１］  基板上に磁気記録層を形成する工程と、
前記磁気記録層上に、アルミニウム及びアルミニウム化合物のうち１つからなる金属剥離層を形成する工程と、
前記金属剥離層上にマスク層を形成する工程と、
前記マスク層に凹凸パターンを設ける工程と、
前記凹凸パターンを金属剥離層に転写する工程と、
前記凹凸パターンを磁気記録層に転写する工程と、
アルカリ溶液を用いて前記金属剥離層を除去する工程とを具備することを特徴とする磁気記録媒体の製造方法。
【０１３４】
［２］  前記アルミニウム化合物は、窒素、ホウ素、珪素、及び炭素からなる群から選択される
少なくとも一種を含むことを特徴とする［１］に記載の磁気記録媒体の製造方法。
【０１３５】
［３］  前記アルミニウム化合物は、窒素およびホウ素を含むことを特徴とする［１］に記載の磁気記録媒体の製造方法。
【０１３６】
［４］  前記アルミニウム化合物は、炭素およびホウ素を含むことを特徴とする［１］に記載の磁気記録媒体の製造方法。
【０１３７】
［５］  前記マスク層は、第１の層及び該第１の層とは異なる材料からなる第２の層を含む多層体で構成されることを特徴とする請求項１に記載の磁気記録媒体の製造方法。
【０１３８】
［６］  前記磁気記録層と金属剥離層との間に中間マスク層を形成する工程と、前記凹凸パターンを金属剥離層に転写する工程と前記凹凸パターンを磁気記録層に転写する工程の間に、前記凹凸パターンを前記中間マスク層に転写する工程と、
前記金属剥離層を除去する工程の後、エッチングにより前記中間マスク層を除去する工程とをさらに具備することを特徴とする［１］に記載の磁気記録媒体の製造方法。
【０１３９】
［７］
前記マスク層の凹凸パターンは、少なくとも２つのポリマー鎖を有するブロックコポリマーあるいはランダムコポリマーからなる自己組織化膜を用いて転写されることを特徴とする［１］に記載の磁気記録媒体の製造方法。
【０１４０】
［８］  前記アルカリ溶液は有機アルカリであることを特徴とする［１］に記載の磁気記録媒体の製造方法。
【０１４１】
［９］  前記アルカリ溶液は無機アルカリであることを特徴とする［１］に記載の磁気記録媒体の製造方法。
【０１４２】
［１０］
前記請求項１ないし９のいずれか１項に記載の方法により作製されることを特徴とする磁気記録媒体。
【符号の説明】
【０１４３】
１…基板、２…磁気記録層、３…剥離層、４…マスク層、５…レジスト層、６…保護層、７…海状のポリマー相、８…島状のポリマー相、９…自己組織化層、１０，２０，３０…凹凸パターンが形成された磁気記録媒体、１１…中間マスク層、１２…磁気記録媒体
【図１Ａ】
0005586741.tif 000003
【図１Ｂ】
0005586741.tif 000004
【図１Ｃ】
0005586741.tif 000005
【図１Ｄ】
0005586741.tif 000006
【図１Ｅ】
0005586741.tif 000007
【図１Ｆ】
0005586741.tif 000008
【図１Ｇ】
0005586741.tif 000009
【図２Ａ】
0005586741.tif 000010
【図２Ｂ】
0005586741.tif 000011
【図２Ｃ】
0005586741.tif 000012
【図２Ｄ】
0005586741.tif 000013
【図２Ｅ】
0005586741.tif 000014
【図２Ｆ】
0005586741.tif 000015
【図２Ｇ】
0005586741.tif 000016
【図３Ａ】
0005586741.tif 000017
【図３Ｂ】
0005586741.tif 000018
【図３Ｃ】
0005586741.tif 000019
【図３Ｄ】
0005586741.tif 000020
【図３Ｅ】
0005586741.tif 000021
【図３Ｆ】
0005586741.tif 000022
【図３Ｇ】
0005586741.tif 000023
【図３Ｈ】
0005586741.tif 000024
【図３Ｉ】
0005586741.tif 000025
【図４】
0005586741.tif 000026
【図５】
0005586741.tif 000027
【図６】
0005586741.tif 000028
【図７】
0005586741.tif 000029
【図８】
0005586741.tif 000030